ТКАНЬ ОБИВОЧНАЯ

обивочная «Лабиринт
Полезная модель относится к области текстильных материалов, касается декоративно- отделочных тканей и может быть использовано для оформления интерьеров в автомобильной, авиационной, судостроительной и других отраслях народного хозяйства.
Известна декоративно- отделочная ткань, нити которой выработаны из смеси фенольных и растительных волокон (патент Франции №2019820, кл. ДОЗД 15/00, 1970).
Однако эта ткань должна дополнительно обрабатываться химическими растворами для придания ей негорючести и водонепроницаемости.
Наиболее близкой к заявляемой является декоративно отделочная (обивочная) ткань, образованная переплетением основных нитей и уточных нитей, содержащих комплексные ацетохлориновые волокна. Ткань дополнительно имеет уточные нити из ароматического полиамида, чередующиеся с уточными ацетохлориновыми нитями. Основные нити представляют собой нити из ароматического полиамида, а весовые отношения уточных ацетохлориновь1х нитей к уточным нитям из ароматического полиамида находится в пределах 1:4,8-2:1,6 (а.с. №878819, МКЛ. ДОЗД 15/12).
МПК:ДОЗД15/12
Ткань обладает низкой прочностью и износостойкостью, плохо держит форму, т.к. полиамидные нити в процессе эксплуатации подвержены удлинению, имеет ярко выраженную гладкую структуру, что ухудшает товарный вид и снижает комфортное состояние при использовании.
Задачей создания полезной модели является получение ткани повышенной износостойкости за счет увеличения прочности и улучшенного внешнего вида за счет формирования орнаментального рисунка и придания ткани шерстеподобного вида.
Технический результат достигается использованием в качестве основных и уточных - полиэфирных пневмотекстурированных нитей различной линейной плотности, имеющих повышенную прочность. Волокна получают из гранул полиэтилентерефталата, которые пропускают через экструдер для их расплавления. Затем расплав пропускают через фильеры, в которых он формируется в тонкую нитку. На пневмотекстурированных машинах скручивают несколько тонких нитей в одну, а затем обрабатывают полученную нить водой и сжатым воздухом, за счет чего на нити образуются петельки, что придает ей воздушность и ворсистость. Ткань из таких нитей имеет шерстеподобный вид.
Поставленная цель достигается тем, что в ткани обивочной, образованной переплетением основных и чередующихся уточных нитей различной линейной плотности, согласно полезной модели.
переплетение выполнено жаккардовым, содержащем фон с размещенными на нем вертикальными столбиками и горизонтальными полосами, с раппортом по основе и утку равным 4, и прокладыванием двух уточных нитей каждой в свой зев , при этом фон образован расположением первой уточной нити под первой нитью основы и выходом ее над тремя следующими и второй уточной нити, проходящей над первой нитью основы и под тремя следующими нитями, а переплетение первого вертикального столбика образовано расположением первой уточной нити под нитями основы и второй уточной нити - над нитями основы, переплетение второго вертикального столбика образовано расположением первой уточной нити под нитями основы и полотняным переплетением второй уточной нити с нитями основы, при этом первая горизонтальная полоса рисунка образована саржевым переплетением 1/3 нитей основы и первой уточной нити и полотняным переплетением нитей основы и второй уточной нити, а вторая горизонтальная полоса рисунка образована расположением первой уточной нити над нитями основы и расположением второй уточной нити над первой нитью основы и под тремя следующими нитями. В качестве основных и уточных нитей использованы окрашенные полиэфирные пневмотекстурированные нити. Линейная плотность основных нитей равна 24,5 текс х 2, а первой и второй уточных нитей - 320 текс и 24,5 текс х 2, при плотности нитей в ткани на 10 см по основе 165- 171, а по уточным
НИТЯМ -65- 67. Линейная плотность основных нитей равна 24,5 текс х 2, а первой и второй уточных- 320 текс и 85 текс при плотности нитей в ткани на 10 см по основе 184- 192, а по уточным нитям - 65- 67. Линейная плотность основных нитей равна 24,5 текс х 2, а первой и второй уточных - 24,5 текс х 2 и 85 текс х 3, при плотности нитей в ткани на 10 см по основе 165- 171, а по уточным нитям - 65 - 67. Линейная плотность основных нитей равна 24,5 текс х 2, а первой и второй уточных - 24,5 текс х 2, 85 текс х 2, при плотности нитей в ткани на 10 см по основе - 165-171; а по уточным нитям  65- 67;
Полезная модель поясняется чертежами, где на фиг. 1 изображена схема переплетения нитей основы и уточных, образующих фон; на фиг. 2 - схема переплетения первой горизонтальной полосы; на фиг. 3 - схема переплетения второй горизонтальной полосы; на фиг. 4 - схема переплетения первого вертикального столбика; на фиг. 5 - схема переплетения второго вертикального столбика.
Обивочную ткань получают на жаккардовом станке СТБ 175 или СТБ 180 переплетением основных 1 и двух уточных нитей 2, 3. Раппорт по основе и утку равен 4. Две уточные нити 2, 3 имеют разную линейную плотность, поочередно чередуются с прокладыванием каждой в свой зев. В качестве основных 1 и двух уточных нитей 2, 3 использованы окрашеннь е полиэфирные пневмотекстурированные нити. Орнаментальный рисунок ткани содержит фон, на котором
размещено переплетение повторяющихся двух горизонтальных полос и двух вертикальных столбиков. Линейная плотность основных нитей 1 во всех вариантах равна 24.5 текс х 2. Плотность нитей в ткани на 10 см по основе в первом варианте установлена в пределах 165-171. Линейная плотность первой уточной нити 2 и второй уточной нити 3 равна соответственно 320 текс и 24,5 текс х 2 при плотности нитей в ткани на 10 см по уточным нитям 2 и 3 - 65 - 67. Плотность нитей в ткани на 10 см по основе во втором варианте установлена в пределах 184-192. Линейная плотность первой уточной нити 2 и второй уточной нити 3 равна соответственно 320 текс и 85 текс при плотности уточных нитей 2 и 3 на 10 см - 65-67. Плотность нитей в ткани на 10 см по основе в третьем варианте установлена в пределах 165 - 171. Линейная плотность первой уточной нити 2 и второй уточной нити 3 равна соответственно 24,5 текс х 2 и 85 текс х 3 при плотности уточных нитей 2 и 3 на 10 см - 65-67. Плотность нитей в ткани на 10 см по основе в четвертом варианте установлена в пределах 165-171. Линейная плотность первой уточной нити 2 и второй уточной нити 3 равна соответственно 24,5 текс х 2 и 85 текс х 2 при плотности уточных нитей 2 и 3 на 10 см - 65-67. Фон образован расположением первой уточной нити 2 под первой нитью основы 1 и выходом ее над тремя следующими нитями основы 1, и второй уточной нитью 3, проходящей над первой нитью основы 1 и под ее тремя следующими. Первый вертикальный столбик образован переплетением первой уточной нити 2 под нитями основы 1 и второй уточной нити 3 над
нитями основы 1. Второй вертикальный столбик образован переплетением первой уточной нити 2 под нитями основы 1 и полотняным переплетением второй уточной нити 3 с нитями основы 1. Первая горизонтальная полоса образована саржевым переплетением 1/3 нитей основы 1 и первой уточной нити 2 и полотняным переплетением нитей основы 1 и второй уточной нити 3. Вторая горизонтальная полоса образована переплетением первой уточной нити 2 над нитями основы 1 и переплетением второй уточной нити 3 над первой нитью основы 1 и под тремя ее следующими.
Полезная модель найдет применение в качестве обивочной ткани, устойчивой к истиранию, имеющей нарядный внешний вид, красивую дизайнерскую проработку, что позволит ей иметь высокий спрос на потребительском рынке у предприятий, изготовителей средств передвижения.